(57)【要約】【課題】本発明は、焼却灰スラリーの脱水を容易にする技術を提供することである。【解決手段】ポリアクリル酸ナトリウムを脱水助剤として焼却灰スラリーに添加することにより、焼却灰スラリーからの脱水を促進することができる。【選択図】図２
2010227745.tif 000002
【特許請求の範囲】
【請求項１】
脱水助剤としてポリアクリル酸ナトリウムを添加して焼却灰スラリーを脱水する方法。
【請求項２】
脱水助剤としてポリアクリル酸ナトリウムを添加して焼却灰スラリーを脱水する工程を含む、脱水された焼却灰を製造する方法。
【請求項３】
前記ポリアクリル酸ナトリウムの平均分子量が１０００〜１１０００である、請求項１または２に記載の方法。
【請求項４】
前記ポリアクリル酸ナトリウムの添加量が、焼却灰１００重量部に対して０．２０〜１．００重量部である、請求項１〜３のいずれか１項に記載の方法。
【請求項５】
前記焼却灰スラリーが、木屑、ＲＤＦ、ＲＰＦ、スラッジ、廃タイヤ、石炭の少なくとも一種類を燃焼させて得られる焼却灰の水分散液である、請求項１〜４のいずれか１項に記載の方法。
【発明の詳細な説明】
【技術分野】
【０００１】
本発明は、焼却灰の脱水、特に、ボイラーから発生する焼却灰の脱水に関する。
【背景技術】
【０００２】
従来、ボイラーの燃料として、化石燃料である石炭、石油が主に利用されてきた。また、紙パルプ工場ではクラフトパルプ工程の蒸解廃液、製紙スラッジも燃料として利用されている。
【０００３】
近年、環境面への配慮から木屑、ＲＰＦ（Refuse Paper & Plastic Fuel）、廃タイヤのような従来は廃棄物であったものが燃料として広く利用されてきている。特に木屑のようなバイオマス系燃料は燃焼により発生する二酸化炭素の排出量と植物の成長過程において光合成により消費される二酸化炭素の吸収量が相殺されるため、地球上の二酸化炭素の量を一定に保つ「カーボン・ニュートラル」の考えからも使用することが望ましい。
【０００４】
ところが、建築廃材などから得られる木屑を燃料とした場合、その焼却灰を洗浄する必要が生じることがある。というのも、建築材料は塩化ビニルや塗装材料のようなものを種々含んでいるため、建築廃材から得られる木屑などが燃焼して生じる焼却灰中には、塩素、クロム、鉛のような有害物質が含まれる場合が多く、これらの有害物質を除去する必要があるためである。焼却灰は、セメントの粘土代替原料などに有効利用されるが、有害物質を含む焼却灰は有効利用できない場合が生ずる。
【０００５】
実際には、焼却灰から有害物質を除去するため、焼却灰の水による洗浄が行われており、必要に応じて薬品による有害物質の不溶化処理が行われる。焼却灰を洗浄することを目的として焼却灰の洗浄機が設置されることが多く、この洗浄機で、焼却灰と水や薬品を攪拌、混合、脱水し、有害物質を除去、固定化して、焼却灰を洗浄する。
【０００６】
焼却灰の洗浄における焼却灰の脱水には、フィルタープレスやベルトプレスのような加圧ろ過装置を使用されるが、焼却灰が保水性に富むため、洗浄後の焼却灰は水分を４０％以上含む場合もある。洗浄後の焼却灰は水分を多く含むため、見掛けの焼却灰発生量は実際の発生量よりもかなり多くなってしまい、洗浄後の焼却灰の処理に多くの費用が必要になる。
【０００７】
特許文献１（特開２００４−１６０３３０号公報）には、汚泥を対象として、分散剤、アニオン性高分子凝集剤、無機凝集剤を添加することにより脱水処理物を得る方法が提案されている。
【先行技術文献】
【特許文献】
【０００８】
【特許文献１】特開２００４−１６０３３０号公報
【発明の概要】
【発明が解決しようとする課題】
【０００９】
しかしながら、特許文献１の技術は、汚泥を対象とする技術であり、焼却灰のような主に無機物から構成される材料を脱水するためにそのまま適用できるものではない。一般に、焼却灰はカルシウム、アルミニウム、ケイ素などの無機分を多く含むため、セメントが固化するような水和反応が起こりやすく、焼却灰の固化が発生することがある。特に、焼却灰の洗浄において薬品を添加して焼却灰の脱水性を向上させる場合、薬品の種類によっては焼却灰の固化が著しく、洗浄機の運転停止などの大きなトラブルにつながる。また、焼却灰は種々雑多な無機物を含むため、薬品によっては予想外の反応が発生する可能性もある。
【００１０】
そこで、本発明は、焼却灰を水系に分散させた場合の脱水に関して、焼却灰の固化などを防止しつつ、薬品により焼却灰の脱水を促進することを課題とした。
【課題を解決するための手段】
【００１１】
本発明者らは、上記課題を解決するために種々検討を行った結果、焼却灰を洗浄する際に、ポリアクリル酸ナトリウムを含む薬品を脱水助剤として添加することにより、焼却灰の固化反応を抑制しつつ、焼却灰の脱水を促進できることを見出し、本発明を完成させるに至った。すなわち、本発明の焼却灰の脱水方法は、ボイラー焼却灰の洗浄、脱水を行う際に、脱水を補助する薬品を添加することで、脱水効率を高めるものである。
【００１２】
本発明は、これに限定されるものではないが、以下の発明を包含する。
（１）  脱水助剤としてポリアクリル酸ナトリウムを添加して焼却灰スラリーを脱水する方法。
（２）  脱水助剤としてポリアクリル酸ナトリウムを添加して焼却灰スラリーを脱水する工程を含む、脱水された焼却灰を製造する方法。
（３）  前記ポリアクリル酸ナトリウムの平均分子量が１０００〜１１０００である、（１）または（２）に記載の方法。
（４）  前記ポリアクリル酸ナトリウムの添加量が、焼却灰１００重量部に対して０．２０〜１．００重量部である、（１）〜（３）のいずれか１項に記載の方法。
（５）  前記焼却灰スラリーが、木屑、ＲＤＦ、ＲＰＦ、スラッジ、廃タイヤ、石炭の少なくとも一種類を燃焼させて得られる焼却灰の水分散液である、（１）〜（４）のいずれか１項に記載の方法。
【発明の効果】
【００１３】
本発明によれば、焼却灰の固化反応を抑制しつつ、焼却灰の脱水を促進することができる。また、本発明によれば、脱水助剤を添加しない場合と比べて、脱水処理後に水分の低い焼却灰を得ることができる。
【図面の簡単な説明】
【００１４】
【図１】図１は、本発明の実施例及び比較例におけるＢ型粘度の経時変化を示すグラフである。
【図２】図２は、本発明の実施例及び比較例における脱水量の経時変化を示すグラフである。
【発明を実施するための形態】
【００１５】
本発明者は、上記課題を解決するために種々検討を行った結果、ポリアクリル酸ナトリウムを含む薬品を脱水助剤として添加することにより、焼却灰の固化反応を抑制しつつ、焼却灰の脱水を促進できることを見出し、本発明を完成させるに至った。したがって、本発明によれば、焼却灰の脱水処理物の水分を低下させることができる。
【００１６】
本発明は、焼却灰を含んでなる水分散液を脱水助剤を用いて脱水する方法であり、また、別の観点からは、本発明は、焼却灰を含んでなる水分散液から脱水処理物を得る方法である。
【００１７】
本発明で使用する焼却灰は、特に制限されないが、Ａｌ2Ｏ3、ＳｉＯ2、ＣａＯなどの無機物を主な成分とする。焼却灰の由来は特に制限されないものの、木屑、ＲＤＦ（廃棄物固形燃料：Refuse Derived Fuel）、ＲＰＦ（Refuse Paper & Plastic Fuel）、スラッジ、廃タイヤ、石炭の少なくとも一種類を燃焼させて得られる焼却灰など、有害物質を含有する焼却灰が、本発明の処理対象として好ましい。焼却灰の原料となる木屑は、建築廃材などから発生するものを挙げることができる。また、ＲＤＦは、プラスチックゴミなどの一般廃棄物を原料とした固形燃料であり、使い道の少ない資源を熱としてリサイクル（サーマルリサイクル）するために製造される。ＲＰＦは、廃プラスチック、古紙などの産業廃棄物を原料とした固形燃料であり、廃棄物の内容が明確であるためＲＤＦより容易に発熱量がコントロールでき、原油高の影響もあってサーマルリサイクルのため急速に増加している。スラッジは好ましくは紙パルプ工場の排水処理設備で発生する脱水製紙スラッジであり、抄紙工程排水、塗工紙製造工程排水、古紙パルプ製造工程、クラフトパルプ製造工程などの製紙工程の少なくとも一種類から得られる。
【００１８】
本発明で使用する焼却灰は、どのような装置から得られたものでもよいが、系全体の熱効率という観点から、ボイラーから得られた焼却灰、特に、流動床式あるいは微粉炭ボイラーから得られた焼却灰であることが好ましい。
【００１９】
木屑、ＲＰＦなどの燃料から得られる焼却灰は、有害物質を含有することが多く、そのままではセメント原料などに利用することはできない。そこで、ボイラーなどから発生した焼却灰を洗浄し、有害物質を除去する必要がある。一般に、有害物質を含有する焼却灰の洗浄は、混合槽の中で焼却灰と水を混合し、攪拌しながら灰をスラリー化し、混合したスラリーを灰供給槽に貯蔵し、さらに脱水機で脱水することにより行われる。場合によって、灰供給槽などにおいて有害物質固定用薬品を添加して、焼却灰中に有害物質を固定化して除去する。このような焼却灰の洗浄・脱水は、灰混合槽、灰供給槽、脱水機を含んで構成される線上装置によって行われる。
【００２０】
本発明の方法は、好ましい態様において、焼却灰の洗浄後に使用する脱水機において行われる。脱水機は種々のものを使用できるが、本発明の脱水助剤の効果が十分に発揮されるため、フィルタープレスやベルトプレスのような加圧ろ過式のものが好ましい。
【００２１】
本発明は、脱水助剤としてポリアクリル酸ナトリウムを使用する。ポリアクリル酸ナトリウムは、ポリアクリル酸誘導体の一種で、アクリル酸ナトリウムの重合体である。本発明の好ましい態様においてポリアクリル酸ナトリウムの分子量は、１０００〜１１０００程度であり、より好ましくは５０００〜８０００程度である。分子量が高くなるとポリアクリル酸ナトリウムの粘度や保水性が高くなりすぎて焼却灰の処理に適さないことがあり、また、分子量が低くなると脱水助剤としての効果が低下することがある。本発明の脱水助剤は、ポリアクリル酸ナトリウムの粉末品を用いても、水溶液を用いてもよいが、焼却灰スラリーへの混合性を考慮すると溶液品が好ましい。ポリアクリル酸ナトリウム水溶液としては、固形分が３０〜５０％程度の溶液を好適に使用することができる。
【００２２】
本発明に従って、ポリアクリル酸ナトリウムを含む薬品を脱水助剤として添加すると、焼却灰の固化が抑制され、焼却灰の水分散液からの脱水が促進される。メカニズムの詳細は明確ではないが、ポリアクリル酸ナトリウムが灰の粒子へ吸着し、表面がポリアクリル酸ナトリウムのＣＯＯ−に起因してアニオンに帯電することにより灰粒子間に静電反発や立体反発の作用が起こり、粒子の再凝集を防止して急激な粘度の上昇を抑制しつつ、脱水性を向上させるものと考えられる。
【００２３】
本発明において、焼却灰に添加する脱水助剤の量は、特に制限されず、用途や焼却灰の性状に合せて調整することができるが、焼却灰１００重量部に対して０．２０重量部以上添加することが好ましく、０．４０重量部以上添加することがより好ましい。脱水助剤の添加量が０．２０重量部未満では、焼却灰の固化を抑制し、脱水を促進する効果が低くなる場合がある。添加量の上限も用途や焼却灰の性状に合せて調整することができるが、灰固形分重量に対して１．００重量部以下が好ましく、０．６０％以下でも十分に効果を発揮することができる。１．００重量部を超えると、薬品の効果が頭打ちとなるばかりでなく、採算性も低くなる。
【００２４】
本発明の脱水助剤は、具体的事例に応じて好適な方法により添加することができる。好ましい態様において、本発明の脱水助剤は、有害物質を含有する焼却灰と水とを混合する細に添加される。本発明の脱水助剤を添加する際の焼却灰スラリーの水分率は特に制限されないが、水分率は６０〜９０％が好ましい。水分率が低すぎると攪拌が不足し、均一なスラリーとならない。また、本発明の脱水助剤と有害物質固定用薬品の添加の先後は、本発明の効果が発揮される限り、特に問わない。例えば、実際の洗浄装置において本発明の脱水助剤は、水と焼却灰を混合する灰混合槽、または有害物質固定用薬品を添加する灰供給槽などにおいて添加することができる。
【００２５】
本発明の脱水方法において、焼却灰の水分散スラリーに脱水助剤を添加してから脱水するまでの時間は、１０〜９０分が好ましく、３０〜６０分がより好ましい。脱水助剤の添加直後では脱水助剤の効果が十分に発揮されない場合があり、また、９０分を超えると焼却灰スラリーの粘度が増大し、脱水が困難になる場合があるためである。
【００２６】
本発明によって脱水された焼却灰は、セメント原料など種々の用途に用いることができ、それ自体商品的価値を有する。したがって、本発明によって発明される含水率の低い洗浄灰は、それ自体は資源として活用することができる。
【００２７】
また、本発明においては、本発明の特徴を損なわない限りにおいて、追加の工程を加えることが可能である。例えば、本発明の方法に、焼却灰から異物を除去するスクリーン処理などの異物除去工程や、脱水後の焼却灰を輸送する輸送工程を加えてもよい。
【００２８】
本発明の内容をより詳細に説明するため以下に実施例を示すが、以下の実施例は本発明の範囲を限定するものではない。なお、特に断らない限り、本明細書において、部及び％はそれぞれ重量部および重量％を示すものとして記載される。
【実施例】
【００２９】
［実施例１］
燃料として、木屑、ＲＰＦ、スラッジ（製紙工程から発生するスラッジ）、石炭を使用し、流動床ボイラーで燃焼させて、焼却灰を得た。この焼却灰を、以下の焼却灰の洗浄および脱水に使用した。表１に焼却灰に含まれる成分を示す。
【００３０】
【表１】
2010227745.tif 000003
【００３１】
上記焼却灰５０ｇに、ポリアクリル酸ナトリウム４０％溶液（アロンＴ５０：分子量６０００、東亞合成化学製）０．１２５ｇと水５０ｇを添加し、Ｂ型粘度と脱水量の常温における経時変化を測定した。本実施例において、焼却灰に対するポリアクリル酸ナトリウムの添加量は０．１０重量％である。
【００３２】
Ｂ型粘度は、Ｂ型粘度計（東京計器製）を用いて、回転数６０ｒｐｍにて測定した。
【００３３】
脱水量（加圧下でろ紙１ｍ２を通過する水の量：ｇ／ｍ２）は、ウォーターリテンションメーターＡＡ−ＧＷＲ（KALTEC SCIENTIFIC製）を使用して測定した。０．５ＭＰａの圧力を４０秒間加圧し、その間に孔径０．５μｍのポリカーボネイト製のフィルターを通り抜ける水の量を脱水量として測定するものであり、測定値が大きいほど脱水量が多く、脱水性が高いことを示す。
【００３４】
［実施例２］
薬品の添加量を０．３１３ｇに変更した以外は実施例１と同様にして、焼却灰の脱水実験を行った。本実施例において、焼却灰に対するポリアクリル酸ナトリウムの添加量は０．２５重量％である。
【００３５】
［実施例３］
薬品の添加量を０．６２５ｇに変更した以外は実施例１と同様にして、焼却灰の脱水実験を行った。本実施例において、焼却灰に対するポリアクリル酸ナトリウムの添加量は０．５０重量％である。
【００３６】
［実施例４］
薬品の添加量を１．２５ｇに変更した以外は実施例１と同様にして、焼却灰の脱水実験を行った。本実施例において、焼却灰に対するポリアクリル酸ナトリウムの添加量は１．００重量％である。
【００３７】
［比較例１］
薬品を添加せず、水のみに分散させた焼却灰を用いた以外は実施例１と同様にして、焼却灰の脱水実験を行った。
【００３８】
【表２】
2010227745.tif 000004
【００３９】
実験結果を、表２、図１および図２に示す。表２などから明らかなように、実施例１〜４では、本発明の脱水助剤を添加しなかった比較例１の場合と比較して、Ｂ型粘度が低く、脱水量が多かった。このように、焼却灰に本発明の脱水助剤を添加することにより、焼却灰の固化を抑制しつつ、焼却灰の脱水性を向上させることができた。また、本発明によって、本発明の脱水助剤を添加しない場合と比較して水分含量の低い焼却灰を得ることができた。
【図１】
2010227745.tif 000005
【図２】
2010227745.tif 000006